(57)【要約】【課題】マイクロチャンネル中を流れる分散相と交差する連続相との交差部において流路で生成する微小粒子の粒径分散度を１０％未満の均一な粒径を有する微小粒子を生成する微小流路構造体とそれを用いた微小粒子製造方法を提供する。【解決の手段】分散相を導入するための導入口及び分散相導入流路と、連続相を導入するための導入口及び連続相導入流路と、分散相及び連続相により生成された微小粒子を排出させるための排出流路及び排出口とを備えた流路からなることを特徴とする微小流路構造体であって、マイクロチャンネル中を流れる分散相に対し、連続相を前記分散相の流れに対し任意の角度で交差する向きで連続相供給口より排出し、前記連続相と流路内の壁面のせん断力によって分散相から微小粒子を生成し、該微小粒子の径を制御する微小流路構造体とそれを用いて微小粒子を製造する。【選択図】なし【特許請求の範囲】
【請求項１】
分散相を導入するための導入口及び導入流路と、連続相を導入するための導入口及び導入流路と、分散相及び連続相により生成された微小粒子を排出させるための排出流路及び排出口とを備えた流路からなることを特徴とする微小流路構造体であって、マイクロチャンネル中を流れる分散相に対し、連続相を前記分散相の流れに対し任意の角度で交差する向きで連続相供給口より排出し、前記連続相と流路内の壁面のせん断力によって分散相から微小粒子を生成し、該微小粒子の径を制御することを特徴とする微小流路構造体。
【請求項２】
分散相と連続相とが交わる交差部より排出口に至る排出流路の深さ及び／または幅が、分散相が流れる流路の深さ及び／または幅よりも大きいことを特徴とする請求項１に記載の微小流路構造体。
【請求項３】
請求項２記載の分散相と連続相とが交わる交差部より排出口に至る排出流路の深さ及び／または幅が、分散相が流れる流路の深さ及び／または幅よりも大きくなる位置が、生成した微小液滴が前記微小液滴よりも小さい微小液滴に分解する前の位置にあることを特徴とする請求項１あるいは２に記載の微小流路構造体。
【請求項４】
分散相と連続相とが交わる交差部より排出口に至る排出流路中の一部の部位において、排出流路の幅が狭くなっており、かつ排出流路の幅が狭くなっている部位が、マイクロチャンネル中を流れる分散相と連続相の交差部又はその近傍にあることを特徴とする請求項１から３に記載の微小流路構造体。
【請求項５】
排出流路の幅が狭くなっている部位が、マイクロチャンネル中を流れる分散相と連続相の交差部の分散相の導入流路側にあることを特徴とする請求項４記載の微小流路構造体。
【請求項６】
マイクロチャンネル中を流れる分散相と連続相との交差部近傍において、流路の底面、上面及び／または側面から、１以上の突起が形成されていることを特徴とする請求項１〜５のいずれかに記載の微小流路構造体。
【請求項７】
請求項１〜６のいずれかに記載の微小流路構造体を用いて微小粒子を生成する微小粒子製造方法。
【請求項８】
分散相を導入するための導入流路と連続相を導入するための導入流路とが交わる角度を変化させて生成する微小粒子の粒径を制御することを特徴とする請求項７に記載の微小粒子製造方法。
【発明の詳細な説明】
【技術分野】
【０００１】
本発明は、分取・分離用カラム充填剤に用いられる微小粒子や医薬品、含酵素カプセル、化粧品、香料、表示・記録材料、接着剤、農薬等に利用されるマイクロカプセルに用いられる微小粒子の生成に好適な微小流路構造体及びこれを用いた微小粒子の製造方法に関する。
【背景技術】
【０００２】
近年、数ｃｍ角のガラス基板上に長さが数ｃｍ程度で、幅と深さがサブμｍから数百μｍの微小流路を有する微小流路構造体を用い、流体を微小流路へ導入することにより微小粒子の生成を行う研究が注目されており、界面張力の異なる２種類の液体を、前記２種類の流体の交差部が存在する流路に導入することにより微小粒子を生成することができる（例えば、特許文献１、非特許文献１参照）。なおここでいう微小粒子とは、固体状の微小粒子の他にも微小液滴や微小液滴の表面だけが硬化した微小粒子（以下、「半硬化」という。）や、非常に粘性が高い半固体状の微小粒子も含む。
【０００３】
例えば、特許文献１あるいは非特許文献１に示されている手法は図１及びその流路の一部断面図である図２に示すように、基板（１）に連続相導入口（２）、連続相を導入する流路（以下、連続相導入流路（３）という）、分散相導入口（４）、分散相を導入する流路（以下、分散相導入流路（５）という）、連続相中に微小粒子化した分散相を排出する流路（以下、排出流路（７）という）及び排出口（８）を有したＴ字型の流路を有し、基板の流路面側にカバー体を接合した微小流路構造体であり、マイクロチャンネル中を流れる連続相に対し、分散相を前記連続相の流れに交差する向きで分散相供給口より排出し、前記連続相のせん断力によって、前記分散相の供給チャンネルの幅より径の小さい微小液滴を得ている。ここで、マイクロチャンネルである連続相導入流路の幅は、特許文献１では１００μｍ、非特許文献１では５００μｍと記載されている。また、分散相が流れる分散相導入流路の幅は、特許文献１及び非特許文献１ともに１００μｍであり、マイクロチャンネルである連続相導入流路の深さ及び分散相が流れる分散相導入流路の深さは、特許文献１及び非特許文献１ともに１００μｍである。以下では、導入された連続相と分散相とが交差する部分を以下、交差部（６）という。なお、特許文献１及び非特許文献１では、連続相導入流路はマイクロチャンネルと記載されているが、分散相導入流路は特にマイクロチャンネルであるとの記載はない。本手法を用い、分散相と連続相の流速を制御して送液を行うと、数百μｍ以下の微小液滴の生成が可能となる。また、分散相及び連続相の流量を制御することで生成する微小液滴の粒径を制御することが可能となる。得られた微小液滴の粒径としては、特許文献１では分散相の送液圧を２．４５ｋＰａに固定し、連続相の送液圧を４．８５〜５．０３ｋＰａに変化させることで５〜２５μｍの粒径の微小液滴を得ていることが示されている。また、非特許文献１では分散相と連続相の送液圧を約２０〜約２５０ｋＰａの範囲で変化させることで最小約８０μｍから最大約数百μｍの粒径の微小液滴を得ていることが示されている。
【０００４】
しかしながら前述した特許文献１及び非特許文献１では、生成された微小液滴の粒径の分布（以下、粒径分散度という。）に関しては一切記述されていない。ここで、粒径分散度とは、粒径の標準偏差を粒径の平均値（以下、平均粒径という。）で割った値であると定義する。そこで、実際に本発明者らが特許文献１及び非特許文献１に記載された微小流路構造体と同様な微小流路構造体を製作して微小液滴を生成する実験を行ったところ、確かに平均粒径が数十μｍ〜数百μｍの微小液滴を得ることができたが、生成した微小液滴の粒径分散度は２０〜３０％以上と満足すべきものではなかった。特に、得られた微小液滴の平均粒径の２０〜３０％程度以下の粒径を有する平均粒径よりさらに微小な微小液滴（以下、平均粒径の２０〜３０％程度以下の粒径の微小液滴を第１種準微小液滴、さらに１０μｍ未満の粒径の微小液滴を第２種準微小液滴といい、特に断りが無いときは、第１種準微小液滴と第２種準微小液滴をあわせて準微小液滴という。）が生成されてしまい、この準微小液滴の存在が粒径分散度を悪くしており、粒径分散度を向上させる改善が求められていた。なお、本発明において粒径分散度が良いとは、粒径分散度が１０％未満であることを意味する。
【０００５】
【特許文献１】ＷＯ０２／０６８１０４
【０００６】
【非特許文献１】西迫貴志ら、「マイクロチャネルにおける液中微小液滴生成」、第４回化学とマイクロシステム研究会講演予稿集、５９頁、２００１年発行
【発明の開示】
【発明が解決しようとする課題】
【０００７】
以上のように従来技術による流路内における微小粒子生成の課題は、マイクロチャンネル中を流れる分散相と交差する連続相との交差部において、粒径分散度１０％未満の均一な粒径を有する微小粒子を生成することであり、そのために特に、平均粒径の２０〜３０％程度以下の粒径の準微小液滴の発生を抑えることである。
【０００８】
本発明の目的は、上記課題を鑑みてなされたもので、マイクロチャンネル中を流れる分散相と交差する連続相との交差部において流路で生成する微小粒子の粒径分散度を１０％未満の均一な粒径を有する微小粒子を生成する微小流路構造体及び、それを用いた微小粒子製造方法を提供することにある。
【課題を解決するための手段】
【０００９】
上記課題を解決する本発明の微小流路構造体は、分散相を導入するための導入口及び分散相導入流路と、連続相を導入するための導入口及び連続相導入流路と、分散相及び連続相により生成された微小粒子を排出させるための排出流路及び排出口とを備えた流路からなることを特徴とする微小流路構造体であって、マイクロチャンネル中を流れる分散相に対し、連続相を前記分散相の流れに対し任意の角度で交差する向きで連続相供給口より排出し、前記連続相と流路内の壁面のせん断力によって分散相から微小粒子を生成し、該微小粒子の径を制御することを特徴とする微小流路構造体である。
【００１０】
また、マイクロチャンネル中を流れる分散相と交差する連続相とが交わる交差部より排出口に至る排出流路の深さ及び／または幅が、分散相が流れる流路の深さ及び／または幅よりも大きいことを特徴とする微小流路構造体である。
【００１１】
また、前記分散相と連続相とが交わる交差部より排出口に至る排出流路の深さ及び／または幅が、分散相が流れる流路の深さ及び／または幅よりも大きくなる位置が、生成した微小液滴が前記微小液滴よりも小さい第１種準微小液滴に分解する前の位置にあることを特徴とする微小流路構造体である。
【００１２】
また、マイクロチャンネル中を流れる分散相と交差する連続相とが交わる交差部より排出口に至る排出流路中の一部の部位において、排出流路の幅が狭くなっており、かつ排出流路の幅が狭くなっている部位が、マイクロチャンネル中を流れる分散相と交差する連続相とが交わる交差部又はその近傍にあることを特徴とする微小流路構造体である。
【００１３】
また、排出流路の幅が狭くなっている部位が、マイクロチャンネル中を流れる分散相と交差する連続相とが交わる交差部の分散相導入流路側にあることを特徴とする微小流路構造体である。
【００１４】
また、マイクロチャンネル中を流れる分散相と交差する連続相とが交わる交差部近傍において、流路の底面、上面及び／または側面から、１以上の突起が形成されていることを特徴とする微小流路構造体である。
【００１５】
また本発明の微小粒子製造方法は、前述したいずれかの形態を有する微小流路構造体を用いて微小粒子を生成する微小粒子製造方法であって、さらに、分散相を導入するための導入流路と連続相を導入するための導入流路とが交わる角度を変化させて生成する微小粒子の粒径を制御することを特徴とする微小粒子製造方法である。以下、本発明をさらに詳細に説明する。
【００１６】
本発明において用いられる微小流路とは、一般的に幅５００μｍ以下、深さ３００μｍ以下のサイズの流路を示し、微小流路はマイクロチャンネルと言うこともある。また以下では、前述のように定義した微小流路と微小流路より大きい幅と深さの流路を総じて、流路ということもある。また、排出流路は連続相導入流路と実質的に連続しており、連続相導入流路の延長として排出流路が存在する。本発明では、分散相導入流路はマイクロチャンネルであるが、連続相導入流路は特にマイクロチャンネルに限定されておらず、マイクロチャンネルであっても良いし、マイクロチャンネルでなくても良い。従って、連続相導入流路と実質的に連続している排出流路もマイクロチャンネルに限定されておらず、排出流路はマイクロチャンネルであっても良いし、マイクロチャンネルでなくても良い。むしろ、後述するように本発明の目的である微小粒子の粒径分散度を向上させるためには、連続相導入流路及び排出流路はマイクロチャンネルでないこと好ましく、特に排出流路をマイクロチャンネルにしないことがさらに好ましい。
【００１７】
また本発明における微小粒子とは、マイクロチャンネル中を流れる分散相に対し、連続相を前記分散相の流れに対し任意の角度で交差する向きで連続相供給口より排出し、前記連続相と流路内の壁面のせん断力によって分散相から生成される微小粒子であり、その微小粒子サイズは、一般的に直径が微小流路の幅あるいは深さよりも小さい。例えば、幅が１００μｍ、深さが５０μｍの微小流路で生成される微小粒子の大きさは、微小粒子が完全球体であると仮定するとその直径は少なくとも１００μｍより小さい。また本発明により得られる微小粒子は、固体状の微小粒子の他にも微小液滴や微小液滴の表面だけが硬化した半硬化の微小粒子や、非常に粘性が高い半固体状の微小粒子も含む。
【００１８】
また、本発明において用いられる分散相とは、微小粒子を生成させるための液状物であり、例えば、スチレンなどの重合用のモノマー、ジビニルベンゼンなどの架橋剤、重合開始剤等のゲル製造用の原料を適当な溶媒に溶解した媒体を指す。ここで分散相としては、本発明が微小な微小粒子を効率的に生成させることを目的としており、この目的を達成させるためであれば微小流路構造体中のマイクロチャンネルを送液できるものであれば特に制限されず、さらに微小粒子を形成させることができればその成分も特に制限されない。また、分散相中に例えば微小な粉末の様な固体状物が混在したスラリー状のものであっても差し支えないし、分散相が複数の流体から形成される層流であっても良いし、複数の流体から形成される混合流体であっても懸濁液（エマルション）であっても良い。
【００１９】
また、本発明において用いられる連続相とは、分散相をせん断して微小粒子を生成させるために用いられる液状物であり、例えば、ポリビニルアルコールのゲル製造用の分散剤を適当な溶媒に溶解した媒体を指す。ここで連続相としては分散相と同様に、微小流路構造体中の流路を送液できるものであれば特に制限されず、さらに微小粒子を形成させることができればその成分は特に制限されない。また、連続相中に例えば微小な粉末の様な固体状物が混在したスラリー状のものであっても差し支えないし、分散相が複数の流体から形成される層流であっても良いし、複数の流体から形成される混合流体であっても懸濁液（エマルション）であっても良い。生成する微小粒子組成の観点から見た場合は、微小粒子の最外層が有機相であれば連続相の最外層は水相となり、微小粒子の最外層が水相であれば連続相の最外層は有機相となる。
【００２０】
さらに、分散相と連続相とは微小粒子を生成させるために、実質的に交じり合わないあるいは相溶性がないことがさらに好ましく、例えば、分散相として水相を用いた場合には連続相としては水に実質的に溶解しない酢酸ブチルといった有機相が用いられることとなる。また、連続相として水相を用いた場合にはその逆となる。
【００２１】
本発明の微小粒子製造方法は、前述した分散相と連続相とを後述する本発明における微小流路構造体へ各々の導入流路より導入し、両者が交差する交差部で分散相を連続相と流路内の壁面のせん断力し微小粒子を生成させるものであるが、マイクロチャンネル中を流れる分散相を導入するための分散相導入流路と連続相を導入するための連続相導入流路とが交わる角度を変化させることで、生成する微小粒子の粒径を制御することが可能である。これは、従来の微小流路構造体を使った微小粒子の生成における分散相と連続相の導入速度を変えて生成させる場合よりもより制御しやすく、工業的な量産に適している。特に、分散相の導入速度と連続相の導入速度とが実質的に同じであれば、導入装置を１個用意することで足りるなどコスト面においても優れている。尚、ここでいう分散相の導入速度と連続相の導入速度とが実質的に同じとは、それぞれの相の導入速度に多少変動があっても生成する微小粒子の粒径には大きな影響を与えない（粒径分散度が変化しない）ことを意味している。このようにすることで、安定した粒径の微小粒子を生成することができる。また、連続相を過剰に供給する必要がなくなり、例えばゲル製造における連続相の低コスト化、工業的な量産が可能となる。
【００２２】
本発明におけるマイクロチャンネル中を流れる分散相の分散相導入流路と連続相が流れる連続相導入流路との交差の方式としては、基本的には図６に示すようなＹ字型の流路において、分散相導入口（４）から分散相を導入し、連続相導入口（２）から連続相を導入し、分散相と連続相との交差部（６）で分散相を連続相と壁面によるせん断力によりせん断して微小粒子（１７）を生成する。しかしながら本発明はこの方式に限定されるものではなく、図７に示すように、分散相導入流路（５）中を流れる分散相（１５）をその分散相の両側から連続相（１０）が挟み込むように交差させて分散相と連続相の交差部（６）において連続相と流路の上下壁面とのせん断力でせん断して微小粒子（１７）を生成する方式でも良いし、図８に示すように、連続相（１０）が２以上の分散相（１５）と交差して、その交差部（６）で連続相と流路の内壁の壁面とのせん断力で分散相がせん断されて微小粒子（１７）を生成する方式でも良いし、図９に示すように、直線状に流路（１６）の一方の側より分散相（１５）を、もう一方の側より連続相（１０）を導入し、連続相と分散相の交差部（６）において連続相と流路の内壁のせん断力で分散相をせん断させることで微小粒子（１７）を生成させ、交差部（６）より１又は２以上の任意の方向の排出流路に排出させる方式でも良い。このようにすることで、微小粒子をより効率的に生成させることができる。なお、図９の方式の場合、生成した微小粒子を含む流体を、再度交差させて生成した微小粒子を回収することができる。
【００２３】
また、図１０〜図１３に示すように、複数の分散相（１５）を導入する分散相導入流路（５）や複数の連続相（１０）を導入する連続相導入流路（３）を設けることで、分散相や連続相を、複数の流体の層流または混合液または懸濁液（エマルション）とすることができる。
【００２４】
図１０は分散相を２液の２相層流とした場合であり、この分散相を連続相でせん断することで、２相構造の微小粒子を形成できる。この場合、分散相は２液の２相層流に限定されず、２以上であってもよい。例えば図１３に示すような分散相が４液からなる４相層流であっても良く、この場合は、微粒子を４層構造にすることが可能となる。また図１１に示すように、分散相が２液を反応させた反応液であっても良い。この場合、微小流路内で生じる反応生成物から構成される微小粒子を生成することが可能となる。また、反応させる流体は２液以上であっても良いことは言うまでもない。また、図１２に示すように、分散相と連続相が２液を反応させた反応液であっても良い。この場合、微小流路内で生じる反応生成物からなえう連続層により、微小流路内で生じる反応生成物から構成される分散相をせん断し微小粒子を生成することが可能となる。この場合も分散相及び連続相で反応させる流体は２液以上であっても良いことは言うまでもない。
【００２５】
以上、図１０〜図１３のような態様にすることで、多層構造の微小粒子や、異なった多種の微小粒子を含有した微小粒子を形成することができ、複合マイクロカプセルや多重マイクロカプセルを生成することができる。なお、連続相、分散相あるいはその両者には微小な粉末を含んでいてもよい。
【００２６】
また本発明において、流路の交差部で生成した微小粒子が微小液滴であって微小液滴を硬化させる場合、流路中及び／又は流路の外において硬化させても良い。さらに、硬化した微小粒子の粒径を均一にするために、微小液滴が排出流路を通過して排出部から出た後、微小流路構造体の排出部から微小流路構造体の外部に設けられた流路で連続的に硬化しても良い。さらに、硬化した微小粒子の粒径をより均一にするためには、流路の交差部で微小液滴が生成した直後に、微小流路構造体中の排出流路で硬化させることがより好ましい。
【００２７】
本発明における微小液滴を硬化する手段の一つは、微小液滴に光を照射することにより硬化させるものであり、この場合の光は硬化させる微小液滴の材質を比較的多くの材質から選択できることから、紫外線であることが好ましい。光照射（２１）は、図１４に示すように微小流路構造体（１９）の排出口（８）から微小液滴が微小流路構造体の外部に出た後に行なっても良いが、微小粒子の粒径をより均一にするためには、図１５に示すように、流路の交差部（６）で微小液滴が生成した直後に光照射（２１）を行ない微小流路構造体（１９）の中の排出流路（７）で硬化することがより好ましい。しかしながら、微小流路構造体中の排出流路において光照射を行なう場合は、微小液滴が生成される前に分散相に光照射されて硬化しないように、微小液滴が生成される前の排出流路の部分と、光照射して微小液滴を硬化させる排出流路の部分は、図１５に示すように、微小流路構造体の必要なところだけに光照射スポット（２０）があたるようにマスク（２２）を設置しておく必要がある。
【００２８】
また本発明における微小液滴を硬化する別の手段は、微小液滴を加熱することにより硬化させる手段を用いた微小粒子製造方法である。図１６に示すように微小流路構造体（１９）の排出口（８）から微小液滴が微小流路構造体の外部に出た後にヒーター（２８）などにより加熱を行なっても良いが、微小粒子の粒径をより均一にするためには、図１７に示すように、流路の交差部（６）で微小液滴が生成した直後にヒーター（２８）などにより加熱を行ない微小流路構造体中の排出流路（７）で硬化することがより好ましい。しかしながら、微小流路構造体中の排出流路において加熱を行なう場合は、微小液滴が生成される前に分散相が加熱されて硬化しないように、微小液滴が生成される前の排出流路の部分と、加熱して微小液滴を硬化させる排出流路の部分は、断熱材などを微小流路構造体の中に埋め込むなどの既知の断熱手法により熱的に絶縁しておく必要がある。
【００２９】
なお、本発明において光照射あるいは加熱により微小液滴を硬化させる場合は、微小液滴全体を硬化させても良いが、半硬化させるなどにより、微小液滴の形状が崩れない程度に、また微小液滴同士の合一が生じない程度に硬化させても良い。この場合、半硬化させた微小粒子をビーカー等で回収し、再度光照射や加熱により完全に硬化させることで、粒径分散度の良い均一な微小粒子を得ることができる。
【００３０】
このようにすることで流路の交差部で生成した微小粒子が微小液滴の場合、流路の外部でビーカーなどにより収集し、架橋重合などにより微小液滴を硬化すると、微小液滴を収集してから硬化するまでに、微小粒子の形状が崩れたり、微小粒子同士の合一が生じるため、硬化した微小粒子の粒径分散度が大きくなってしまうことが無くなり、粒径分散度の良いが均一な微小粒子を得ることができる。また、微小液滴を硬化することにより媒体から分離することが容易になる。
【００３１】
本発明の微小粒子製造方法において、微小粒子の用途の例として、高速液体クロマトグラフィー用カラムの充填剤、圧力測定フィルム、ノーカーボン（感圧複写）紙、トナー、熱膨張剤、熱媒体、調光ガラス、ギャップ剤（スペーサ）、サーモクロミック（感温液晶、感温染料）、磁気泳動カプセル、農薬、人工飼料、人工種子、芳香剤、マッサージクリーム、口紅、ビタミン類カプセル、活性炭、含酵素カプセル、ＤＤＳ（ドラッグデリバリーシステム）などのマイクロカプセルやゲルが挙げられる。
【００３２】
また本発明の微小流路構造体は、分散相を導入するための導入口及び導入流路と、連続相を導入するための導入口及び導入流路と、分散相及び連続相により生成された微小粒子を排出させるための排出流路及び排出口とを備えた流路からなることを特徴とする微小流路構造体であって、マイクロチャンネル中を流れる分散相に対し、連続相を前記分散相の流れに対し任意の角度で交差する向きで連続相供給口より排出し、前記連続相と流路内の壁面のせん断力によって分散相から微小粒子を生成し、該微小粒子の径を制御することを特徴とする微小流路構造体である。なお、本発明の微小流路構造体は図６〜図１７の例に限定されるものではなく、本発明の要旨を逸脱しない範囲で、任意に変更可能であることは言うまでもない。  ここで、分散相を導入するための導入口は分散相を入れるための開口部を意味し、さらに、この導入口に適当なアタッチメントを備えて分散相を連続的に導入する機構としてもよい。同様に、連続相を導入するための導入口についても、連続相を入れるための開口部を意味し、さらに、この導入口に適当なアタッチメントを備えて連続相を連続的に導入する機構としてもよい。
【００３３】
分散相を導入するための分散相導入流路は、導入口と連通したマイクロチャンネルであり、分散相が導入されこの導入流路に沿って送液される。導入流路の形状は微小粒子の形状、粒径を制御するにおいて影響を与えるが、その流路幅は５００μｍ以下であり，好ましくは３００μｍ以下である。また、連続相導入流路及び排出流路と任意の角度で交差する形状となっておればよい。また、連続相を導入するための連続相導入流路は連続相導入口と連通しており連続相が導入され、この導入流路に沿って送液される。導入流路の形状は微小粒子の形状、粒径を制御するにおいて影響を与えるが、その流路は特にマイクロチャンネルに限定されておらず、連続相導入流路の流路幅はマイクロチャンネルに相当する幅でなくても良いし、マイクロチャンネルに相当する幅であっても良い。また、排出流路は連続相導入流路と実質的に連続しており、連続相導入流路の延長として排出流路が存在する。従って、連続相導入流路と実質的に連続している排出流路もマイクロチャンネルに限定されておらず、排出流路の排出幅はマイクロチャンネルに相当する幅でなくても良いし、マイクロチャンネルに相当する幅であっても良い。むしろ、本発明の目的である微小粒子の粒径分散度を向上させるためには、連続相導入流路及び排出流路はマイクロチャンネルでないこと好ましく、特に排出流路をマイクロチャンネルにしないことがさらに好ましい。さらに分散相と連続相とが交わる交差部より排出口に至る排出流路の深さ及び／または幅が、分散相が流れる流路の深さ及び／または幅よりも大きく、また、その深さ／幅が大きくなる位置が、生成した微小液滴が前記微小液滴よりも小さい第１種準微小液滴に分解する前の位置にある形態がより好ましい。
【００３４】
この理由を図を用いて以下にさらに詳細に説明する。
【００３５】
本発明者らが鋭意検討した結果、マイクロチャンネル中を流れる連続相に対し、分散相を連続相の流れに交差する向きで分散相供給口より排出し、連続相のせん断力によって分散相から微小液滴を生成した場合、微小液滴はマイクロチャンネルの連続相を引き続き流れていく。この場合、生成された微小液滴の粒径が、マイクロチャンネルである連続相の幅または深さに対して大きいか小さいかで、以下に記述する現象がおきる。
【００３６】
まず第１のケースとして、図３に示すように生成された微小液滴（３４）の粒径が、マイクロチャンネルである連続相導入流路（３）と排出流路（７）の幅または深さに対して大きい場合、微小液滴と微小液滴を取り囲む連続相（１０）との界面張力差から生じるせん断応力および流路の内壁（２５）のせん断応力が微小液滴にはたらき、微小液滴の主に後部が図３に示すように次第に崩れてくる。この崩れた部分が微小液滴から分解し、平均粒径の２０〜３０％程度以下の粒径を有する平均粒径よりさらに微小な微小液滴である第１種準微小液滴（１２）となる。
【００３７】
次に第２のケースとして、生成された微小液滴（３４）の粒径が、マイクロチャンネルである連続相導入流路（３）と排出流路（７）の幅または深さに対して小さい場合、微小液滴と微小液滴を取り囲む連続相（１０）との界面張力差から生じるせん断応力が微小液滴にはたらき、第１のケースと同様に微小液滴の主に後部が図４に示すように次第に崩れてくる。この崩れた部分が微小液滴から分解し、平均粒径の２０〜３０％程度以下の粒径を有する平均粒径よりさらに微小な微小液滴である第１種準微小液滴（１２）となる。ただし、第２のケースの場合は第１のケースに比べて流路の内壁（２５）のせん断応力がはたらかないため、微小液滴の後部が崩れはじめてくる位置（１４）は、分散相と連続相が交差した位置からより離れた位置となる。
【００３８】
いずれのケースにおいても、微小液滴に微小液滴を取り囲む連続相との界面張力から生じるせん断応力と流路の内壁のせん断応力により、微小液滴が分解することにより、より小さい第１種準微小液滴が生じることにより生成した微小液滴の粒径分散度は２０〜３０％以上と非常に悪くなってしまう。従って、生成した微小液滴の粒径分散度を向上させるためには、前述したような生成した微小液滴に微小液滴を取り囲む連続相との界面張力から生じるせん断応力と流路の内壁のせん断応力が生じないようにすることで、微小液滴が分解することなく排出口から微小液滴を連続相とともに微小流路構造体から排出すれば良い。    
そこで本発明の微小流路構造体は、マイクロチャンネル中を流れる分散相に対し、連続相を前記分散相の流れに対し任意の角度で交差する向きで連続相供給口より排出し、前記連続相と流路内の壁面のせん断力によって分散相から微小粒子を生成し、該微小粒子の径を制御することを特徴とする微小流路構造体であるとすることで、分散相を導入するための分散相導入流路が導入口と連通したマイクロチャンネルであることにより平均粒径が数百μｍ以下の微小粒子を生成することができ、生成した微小液滴が微小流路構造体から排出される排出口までに連続相とともに運ばれる排出流路及び、実質的に排出流路と連続している連続相導入流路をマイクロチャンネルに限定しないことで、生成した微小液滴に微小液滴を取り囲む連続相との界面張力から生じるせん断応力と流路の内壁のせん断応力が生じないようにすることが可能となった。ここで、連続相導入流路と排出流路はマイクロチャンネルに限定しないだけであって、図１８及び図１８中のＢ−Ｂ’断面図である図１９に示すようにその流路幅（３９）と流路深さ（４０）が生成した微小液滴（３４）の平均粒子径よりも十分大きければマイクロチャンネルであっても良い。しかしながら、微小液滴の平均粒径を数百μｍ以下と定義した場合、本発明の目的である微小粒子の粒径分散度を向上させるためには、むしろ、図２０及び図２０中のＣ−Ｃ’断面図である図２１、Ｄ−Ｄ’断面図である図２２に示すように連続相導入流路（３）及び排出流路（７）はマイクロチャンネルでないこと好ましく、特に排出流路をマイクロチャンネルにしないことがさらに好ましい。さらに、図２３及び図２３中のＥ−Ｅ’断面図である図２４、Ｆ−Ｆ’断面図である図２５に示すように分散相（１５）と連続相（１０）とが交わる交差部（６）より排出口（８）に至る排出流路（７）の深さ及び／または幅が、分散相が流れる流路の深さ及び／または幅よりも大きくすることが好ましい。さらに図２６及び図２７には、排出流路の深さ及び／または幅が途中から大きくなる場合の微小粒子の生成を示した。図２６は排出流路の深さ及び／または幅が大きくなる位置が、生成した微小液滴が前記微小液滴の後部が崩れはじめてくる位置よりも分散相と連続相とが交わる交差部により離れた位置にある場合の微小粒子の生成を示した概念図であり、図２７は分散相と連続相とが交わる交差部により近い位置にある場合の微小粒子の生成を示した概念図である。なお、図２６及び図２７中の補助線（破線）は両図の位置関係に対応するものである。従って図２６及び図２７に示すように、排出流路（７）の深さ及び／または幅が大きくなる位置（２４）が、生成した微小液滴（３４）が前記微小液滴の後部が崩れはじめてくる位置（１４）よりも、分散相（１５）と連続相（１０）とが交わる交差部（６）により近い位置にある形態が最も好ましく、このようにすることで、生成した微小液滴に微小液滴を取り囲む連続相（１０）との界面張力から生じるせん断応力と流路の内壁（２５）のせん断応力が生じないようにすることができ、排出流路で微小液滴が分解することなく排出口から微小液滴を連続相とともに微小流路構造体から排出させることが可能となる。なお、分散相と連続相の界��張力の差の大きさによって、上述した微小液滴が分解する位置が異なることはいうまでもなく、一般に、分散相と連続相の界面張力の差が大きいほど、微小液滴が生成される交差部により近い位置で微小液滴が分解する。
【００３９】
以上のような微小流路構造体とすることで、平均粒径の２０〜３０％程度以下の第１種準微小液滴の生成を抑えることができ、粒径分散度を１０％未満に向上させることができるようになった。
【００４０】
なお、排出流路は任意の角度で交差部から別れた２以上の排出流路であっても良い。さらに排出口は、生成された微小粒子を排出させるための開口部を意味し、さらにこの排出口に適当なアタッチメントを備えて生成された微小粒子を含む相を連続的に排出する機構としてもよい。
【００４１】
また本発明の微小流路構造体は、分散相と連続相とが交わる交差部より排出口に至る排出流路中の一部の部位において、排出流路の幅が狭くなっており、かつ排出流路の幅が狭くなっている部位が、マイクロチャンネル中を流れる分散相と連続相の交差部又はその近傍にあること、及び／または排出流路の幅が狭くなっている部位が、マイクロチャンネル中を流れる分散相と連続相の交差部の分散相の導入流路側にあることが好ましい。さらにマイクロチャンネル中を流れる分散相と連続相との交差部近傍において、流路の底面、上面及び／または側面から、１以上の突起が形成されていることが好ましい。
【００４２】
ここで図２８〜図３６に流路の底面、上面、側面のいずれか１面あるいは２面以上から１以上の突起を形成した例を示す。
【００４３】
図２８は、流路の底面、上面、側面のいずれか１面あるいは２面以上から１以上の突起を形成した微小流路構造体の例を示した概念図である。図２８の連続相導入流路と分散相導入流路の交差部（６）を拡大した部分とその断面図の例を図２９〜図３６に示してある。図２９は、流路の底面から１以上の突起を形成した微小流路構造の例を示した概念図である。図３０は図２９における流路のＧ−Ｇ’断面図である。図３１は、流路の上面から１以上の突起を形成した微小流路構造の例を示した概念図である。図３２は図３１における流路のＨ−Ｈ’断面図である。図３３は、流路の底面及び側面から１以上の突起を形成した微小流路構造の例を示した概念図である。図３４は図３３における流路のＪ−Ｊ’断面図である。図３５は、流路の底面、上面、側面から１以上の突起を形成した微小流路構造の例を示した概念図である。図３６は図３５における流路のＫ−Ｋ’断面図である。
【００４４】
このようにすることで、連続相の送液圧力に加えて、流路内が狭くなっていることによる内圧の上昇により、分散相をより容易にせん断することが可能となり、せん断する際に生じる図３及び図４に示すような微小液滴（３４）の尾引き（３１）を抑制することができ、図５に示すように尾引きのない微小液滴（３４）を生成することが可能となる。なお、尾引きとは図２（ｃ）に示すような、分散相（１５）が連続相（１０）のせん断によってちぎれる際に、分散相と連続相の界面張力の差によって、分散相がちぎれようとするときに生じる微小液滴の後部から続く、連続相で周囲を囲まれた細長く伸びた線状の分散相のことをいう。この微小液滴の尾引きは、図３及び図４に示すように分散相がせん断されて液滴になる際に尾の部分がばらばらにちぎれて、１０μｍ未満の第２種準微小液滴（１３）が発生し、粒径分散度を悪化させる要因の一つとなる。すなわち、上述したような流路構造を有する微小流路構造体を用いることにより、この微小液滴の尾引きを抑制することにより、本発明の目的である微小粒子の粒径分散度を１０％未満の均一な粒径を有する微小粒子を生成する微小流路構造体とそれを用いた微小粒子製造方法を提供することがはじめて可能となる。
【００４５】
さらに、本発明の微小流路構造体においては、分散相を導入するための分散相導入流路と連続相を導入するための連続相導入流路とが任意の角度で交わると共に、これらの導入流路が任意の角度で排出流路へと繋がる構造であることが好ましい。このような２つの導入流路の交差する角度が任意の角度とすることで、交差部で生成する微小粒子を所望の粒径へと制御することが可能となる。交差角度の設定については、目的とする微小粒子の粒径に応じて適宜決めればよい。
【００４６】
また、本発明の微小流路構造体は、微小流路構造体の中に複数の微小流路を平面的あるいは立体的に配置することで工業的に大量の微小粒子を生成することができる。図５１及び図５１中のＯ−Ｏ’断面図である図５２、Ｐ−Ｐ’断面図である図５３には、上記形態の一例を示した。流路（３５）を有する基板（１）を重ねあわせ、共通流路（２９）を前記基板を貫通させて構成した例である。この形態は、基板を積層し、立体的に多数の微小流路を集積する際に効果的である。なお本発明は、この形態のみに限定されるものではなく、１枚の基板に任意の配置で複数の流路を配置しても良く、発明の要旨を逸脱しない範囲で任意に変更が可能であることは言うまでもない
また本発明の様々な形態において、流体導入口には一般にシリンジポンプなどの送液ポンプを用いて流体を導入するが、流路に配置された流路排出口から排出された流体を回収し、再び送液ポンプに戻して再度送液しても良い。このようにすることで、導入する連続相及び／または分散相を無駄無く使用することができる。
【００４７】
本発明の微小流路構造体は、以上に述べた構造、性能を有しているが、分散相と連続相を導入するための導入部及び導入流路と、導入流路が交わる交差部と、液体を排出させるための排出流路及び排出口を備えた微小流路構造体が、少なくとも一方の面に流路が形成された基板と、流路が形成された基板面を覆うように、流路の所定の位置に、流路と微小流路構造体外部とを連通するための小穴が配置されたカバー体とが積層一体化されていてもよい。これにより、微小流路構造体外部から流路へ流体を導入し、再び微小流路構造体外部へ流体を排出することができ、流体が微小量であったとしても、流体を安定して流路内を通過させることが可能となる。流体の送液は、シリンジポンプやマイクロポンプなどの機械的手段によって可能となる。
【００４８】
流路が形成された基板及びカバー体の材質としては、流路の形成加工が可能であって、耐薬品性に優れ、適度な剛性を備えたものが望ましい。例えば、ガラス、石英、セラミック、シリコン、あるいは金属や樹脂等であっても良い。基板やカバー体の大きさや形状については特に限定はないが、厚みは数ｍｍ以下程度とすることが望ましい。カバー体に配置された小穴は、流路と微小流路構造体外部とを連通し、流体の導入口または排出口として用いる場合には、その径が例えば数百μｍ程度から数ｍｍ程度であることが望ましい。カバー体の小穴の加工には、化学的に、機械的に、あるいはレーザー照射やイオンエッチングなどの各種の手段によって可能とされる。
【００４９】
また本発明の微小流路構造体は、流路が形成された基板とカバー体とを熱処理接合あるいは熱硬化樹脂などの接着剤を用いた接着等の手段により積層一体化することができる。
【発明の効果】
【００５０】
本発明の微小流路構造体は、分散相を導入するための導入口及び分散相導入流路と、連続相を導入するための導入口及び連続相導入流路と、分散相及び連続相により生成された微小粒子を排出させるための排出流路及び排出口とを備えた流路からなることを特徴とする微小流路構造体であって、マイクロチャンネル中を流れる分散相に対し、連続相を前記分散相の流れに対し任意の角度で交差する向きで連続相供給口より排出し、前記連続相と流路内の壁面のせん断力によって分散相から微小粒子を生成し、該微小粒子の径を制御することを特徴とする微小流路構造体であり、また、マイクロチャンネル中を流れる分散相と交差する連続相とが交わる交差部より排出口に至る排出流路の深さ及び／または幅が、分散相が流れる流路の深さ及び／または幅よりも大きいことを特徴とする微小流路構造体であり、さらに前記分散相と連続相とが交わる交差部より排出口に至る排出流路の深さ及び／または幅が、分散相が流れる流路の深さ及び／または幅よりも大きくなる位置が、生成した微小液滴が前記微小液滴よりも小さい第１種準微小液滴に分解する前の位置にあることを特徴とする微小流路構造体である。このような微小流路構造体とすることにより、生成した微小液滴に微小液滴を取り囲む連続相との界面張力から生じるせん断応力と流路の内壁のせん断応力が生じないようにすることができ、排出流路で微小液滴が分解することなく排出口から微小液滴を連続相とともに排出させることが可能となり、平均粒径の２０〜３０％程度以下の第１種準微小液滴の生成を抑えることができ、粒径分散度を１０％未満に向上させ、均一な粒径の微小粒子を生成することが可能となる。
【００５１】
また本発明の微小流路構造体は、マイクロチャンネル中を流れる分散相と交差する連続相とが交わる交差部より排出口に至る排出流路中の一部の部位において、排出流路の幅が狭くなっており、かつ排出流路の幅が狭くなっている部位が、マイクロチャンネル中を流れる分散相と交差する連続相とが交わる交差部又はその近傍にあることを特徴とする微小流路構造体であり、また、排出流路の幅が狭くなっている部位が、マイクロチャンネル中を流れる分散相と交差する連続相とが交わる交差部の分散相導入流路側にあることを特徴とする微小流路構造体であり、さらに、マイクロチャンネル中を流れる分散相と交差する連続相とが交わる交差部近傍において、流路の底面、上面及び／または側面から、１以上の突起が形成されていることを特徴とする微小流路構造体である。このような微小流路構造体とすることにより、尾引きのない微小液滴を生成することが可能となり、分散相がせん断されて液滴になる際に尾の部分がばらばらにちぎれて、１０μｍ未満の第２種準微小液滴が発生しすることを抑えることが可能となり、微小粒子の粒径分散度が１０％未満の非常に均一な粒径の微小粒子を生成することが可能となる。
【００５２】
また、本発明の微小粒子製造方法は、前述したいずれかの形態を有する微小流路構造体を用いて微小粒子を生成する微小粒子製造方法であって、さらに、分散相を導入するための導入流路と連続相を導入するための導入流路の交わる角度を変化させて生成する微小粒子の粒径を制御することを特徴とする微小粒子製造方法であり、このような製造方法にすることで、平均粒径を自由に制御し、粒径分散度が１０％未満の非常に均一な平均粒径を有する微小粒子を生成する方法を提供することが可能となる。
【発明を実施するための最良の形態】
【００５３】
以下では、本発明の実施例を示し、更に詳しく発明の実施の形態について説明する。なお、本発明は以下の実施例に限定されるものではなく、本発明の要旨を逸脱しない範囲で、任意に変更可能であることは言うまでもない。
【実施例１】
【００５４】
本発明の第１の実施例における微小流路を図３７及び図３７中のＬ−Ｌ’断面図である図３８、Ｍ−Ｍ’断面図である図３９に示す。７０ｍｍ×２０ｍｍ×１ｔ（厚さ）のパイレックス（登録商標）ガラス上に、幅６００μｍ、深さ１００μｍの連続相導入流路（３）、幅２００μｍ、深さ１００μｍの微小流路に相当する分散相導入流路（４）及び幅６００μｍ、深さ１００μｍ、長さが３０ｍｍの排出流路（７）であり連続相導入流路（３）と分散相導入流路（５）とが４４°の角度にて交わる交差部を持ったＹ字形状の流路を１本形成した基板（１）を作製した。従って本実施例は、連続相導入流路と排出流路の幅を本発明で定義している微小流路の幅、すなわち５００μｍよりも大きく、分散相導入流路は微小流路とした場合の例である。
【００５５】
この流路を有する微小流路構造体は、図４０に示すように、厚さ１ｍｍで７０ｍｍ×２０ｍｍのガラス基板の一方の面に、微小流路を一般的なフォトリソグラフィーとウェットエッチングによりガラス基板に形成し、この基板（１）の流路を有する面に、流路の導入口（１１）と排出口（８）にあたる位置に予め直径０．６ｍｍの小穴を、機械的加工手段を用いて設けた厚さ１ｍｍで７０ｍｍ×２０ｍｍのガラス製のカバー体（３０）を熱接合し製作した。
【００５６】
次に本実施例の微小液滴製造方法について説明する。図４１に示すように微小流路構造体（１９）に液体が送液可能なようにホルダー（２３）などで保持すると共に、テフロン（登録商標）チューブ（２７）及びフィレットジョイント（３６）をホルダーに固定する。テフロン（登録商標）チューブのもう一方はマイクロシリンジ（３８）に接続する。これで微小流路構造体に液体の送液が可能となる。
【００５７】
次に微小液滴を生成するための分散相にジビニルベンゼン、酢酸ブチルの混合溶液を、連続相にポリビニルアルコール３％水溶液をそれぞれのマイクロシリンジに注入し、マイクロシリンジポンプ（３７）で送液を行った。送液速度は分散相及び連続相は共に３μｌ／ｍｉｎである。送液速度が共に安定した状態で、微小流路構造体の分散相及び連続相が交わる交差部にて、図４２に示すような微小液滴の生成が観察された。生成された微小液滴を観察すると図４３に示すように平均粒径８０μｍ、粒径分散度を示すＣＶ値（％）は８．１％であり、粒径分散度が１０％未満の極めて均一な微小液滴（３４）であった。この実施例１において、平均粒径８０μｍの約３０％以下、すなわち、粒径約２５μｍ以下の第１種準微小液滴は実質的に観察されなかった。しかしながら、粒径１０μｍ未満の第２種準微小液滴が観察された。本実施例１で示すように、連続相導入流路と排出流路の幅を本発明で定義している微小流路の幅、すなわち５００μｍよりも大きく、分散相導入流路は微小流路とすることで、後述する比較例よりも分散度が向上していることから、生成した微小液滴に微小液滴を取り囲む連続相との界面張力から生じるせん断応力と流路の内壁のせん断応力が生じないようにすることができ、排出流路で微小液滴が分解することなく排出口から微小液滴を連続相とともに排出させることが可能となり、平均粒径の２０〜３０％程度以下の第１種微小液滴の生成を抑えることができ、粒径分散度を１０％未満に向上させることができるようになった。
【実施例２】
【００５８】
本発明の第２の実施例における微小流路を図４５に示す。微小流路は７０ｍｍ×４０ｍｍ×１ｔ（厚さ）のパイレックス（登録商標）ガラス上に、微小流路に相当する連続相導入流路（３）、分散相導入流路（５）及び排出流路（７）の幅がいずれも２００μｍ、深さ３００μｍで、連続相導入流路と分散相導入流路とが４４°の角度にて交わる交差部（６）を持ったＹ字形状の流路を形成した。従って本実施例は、連続相導入流路、分散相導入流路、排出流路の幅を微小流路の幅とし、深さを生成する微小液滴の粒径よりも約２倍以上になるように十分大きくした場合の例である。
【００５９】
なお微小流路は、一般的なフォトリソグラフィーとドライエッチングにより形成し、この流路が形成されたガラス基板の流路を有する面に、流路の導入口（１１）と排出口（８）にあたる位置に予め直径０．６ｍｍの小穴を、機械的加工手段を用いて設けた厚さ１ｍｍで７０ｍｍ×２０ｍｍのガラス製のカバー体を実施例１と同様に熱接合し製作した。
【００６０】
次に微小流路構造体をホルダーで保持し、実施例１と同様な方法で、微小液滴を生成するための分散相にモノマー（スチレン）、ジビニルベンゼン、酢酸ブチル及び過酸化ベンゾイルの混合溶液を、連続相にポリビニルアルコール３％水溶液をマイクロシリンジに注入し、マイクロシリンジポンプで送液を行って微小液滴を生成した。送液速度は分散相は１μｌ／ｍｉｎ、連続相は１５μｌ／ｍｉｎである。流速が共に安定した状態で、微小流路構造体の分散相及び連続相が交わる交差部にて微小液滴の生成が観察された。生成された微小液滴を観察すると平均粒径９８．３μｍ、粒径の分散度を示すＣＶ値（％）は８．５％であり、粒径分散度が１０％未満の極めて均一な微小液滴であった。この実施例２において、平均粒径９８．３μｍの約３０％以下、すなわち、粒径約３０μｍ以下の第１種準微小液滴は実質的に観察されなかった。しかしながら、粒径１０μｍ未満の第２種準微小液滴が観察された。
【００６１】
本実施例２で示すように、連続相導入流路、分散相導入流路、排出流路の幅が本発明で定義している微小流路サイズであっても、微小流路の深さを生成する微小液滴の粒径よりも十分大きく（例えば約２倍以上に）することで、後述する比較例よりも分散度が向上していることから、生成した微小液滴に微小液滴を取り囲む連続相との界面張力から生じるせん断応力と流路の内壁のせん断応力が生じないようにすることができ、排出流路で微小液滴が分解することなく排出口から微小液滴を連続相とともに排出させることが可能となり、平均粒径の２０〜３０％程度以下の第１種準微小液滴の生成を抑えることができ、粒径分散度を１０％未満に向上させることができるようになった。
【実施例３】
【００６２】
本発明の第３の実施例における微小流路を図４８に示す。微小流路は７０ｍｍ×４０ｍｍ×１ｔ（厚さ）のパイレックス（登録商標）ガラス上に、微小流路に相当する連続相導入流路（３）、分散相導入流路（５）の幅がいずれも２００μｍ、深さ１００μｍで、連続相導入流路と分散相導入流路とが４４°の角度にて交わる交差部（６）を持ったＹ字形状の流路を形成した。排出流路は、連続相導入流路と分散相導入流路の交差部から３ｍｍの位置までは幅２００μｍ、深さ１００μｍの微小流路とし、それ以降は、幅６００μｍ、深さ２５０μｍの流路とした。従って本実施例は、連続相導入流路と分散相導入流路を微小流路にし、排出流路の途中までを微小流路とし、生成した微小液滴に微小液滴を取り囲む連続相との界面張力から生じるせん断応力と流路の内壁のせん断応力が生じて、排出流路で微小液滴が分解する前に排出流路の幅と深さを生成する微小液滴に比べて約２倍以上に十分大きくした場合の例である。
【００６３】
なお流路は、一般的なフォトリソグラフィーとウェットエッチングにより形成し、この流路が形成されたガラス基板の流路を有する面に、流路の導入口（１１）にあたる位置に予め直径０．６ｍｍの小穴を、排出口（８）にあたる位置に予め直径２ｍｍの小穴を、機械的加工手段を用いて設けた厚さ１ｍｍで７０ｍｍ×２０ｍｍのガラス製のカバー体を実施例１と同様に熱接合し製作した。
【００６４】
次に微小流路構造体をホルダーで保持し、実施例１と同様な方法で、微小液滴を生成するための分散相にモノマー（スチレン）、ジビニルベンゼン、酢酸ブチル及び過酸化ベンゾイルの混合溶液を、連続相にポリビニルアルコール３％水溶液をマイクロシリンジに注入し、マイクロシリンジポンプで送液を行って微小液滴を生成した。送液速度は分散相は６μｌ／ｍｉｎ、連続相は１５μｌ／ｍｉｎである。流速が共に安定した状態で、微小流路構造体の分散相及び連続相が交わる交差部にて微小液滴の生成が観察された。生成された微小液滴を観察すると平均粒径１２０．８μｍ、粒径の分散度を示すＣＶ値（％）は８．３％であり、粒径分散度が１０％未満の極めて均一な微小液滴であった。この実施例３において、平均粒径１２０．８μｍの約３０％以下、すなわち、粒径約３５μｍ以下の第１種準微小液滴は実質的に観察されなかった。しかしながら、粒径１０μｍ未満の第２種準微小液滴が観察された。
【００６５】
本実施例３で示すように、連続相導入流路、分散相導入流路、排出流路の幅が本発明で定義している微小流路であっても、生成した微小液滴に微小液滴を取り囲む連続相との界面張力から生じるせん断応力と流路の内壁のせん断応力が生じて、排出流路で微小液滴が分解する前に排出流路の途中から排出流路の幅と深さを生成する微小液滴に比べて十分大きく（例えば約２倍以上に）することで、後述する比較例よりも分散度が向上していることから、生成した微小液滴に微小液滴を取り囲む連続相との界面張力から生じるせん断応力と流路の内壁のせん断応力がはたらいて、微小液滴が分解する前に排出口から微小液滴を連続相とともに排出させることが可能となり、平均粒径の２０〜３０％程度以下の第１種準微小液滴の生成を抑えることができ、粒径分散度を１０％未満に向上させることができるようになった。
【実施例４】
【００６６】
本発明の第４の実施例における微小流路を図４６及び図４６中の交差部近傍の拡大図である図４７に示す。微小流路は７０ｍｍ×４０ｍｍ×１ｔ（厚さ）のパイレックス（登録商標）ガラス上に、微小流路に相当する連続相導入流路（３）、分散相導入流路（５）の幅がいずれも２００μｍ、深さ１００μｍで、連続相導入流路と分散相導入流路とが４４°の角度にて交わる交差部（６）を持ったＹ字形状の流路を形成した。排出流路（７）は、連続相導入流路と分散相導入流路の交差部から３ｍｍの位置までは幅２００μｍ、深さ１００μｍの微小流路とし、それ以降は、幅６００μｍ、深さ２５０μｍの流路とした。また、連続相導入流路と分散相導入流路の交差部直後の排出流路において、分散相導入流路側の排出流路の壁面に、図４７に示すような、流路幅２００μｍに対して最大で約５０μｍ内側に張り出した突起を形成した。従って本実施例は、連続相導入流路、分散相導入流路とを微小流路とし、排出流路の途中まで微小流路とし、生成した微小液滴に微小液滴を取り囲む連続相との界面張力から生じるせん断応力と流路の内壁のせん断応力が生じて、排出流路で微小液滴が分解する前に排出流路の幅と深さを生成する微小液滴に比べて約２倍以上に十分大きくし、なおかつ、連続相導入流路と分散相導入流路の交差部直後の排出流路において、分散相導入流路側の排出流路の壁面に突起を形成した場合の例である。
【００６７】
なお流路は、一般的なフォトリソグラフィーとウェットエッチングにより形成し、この流路が形成されたガラス基板の流路を有する面に、流路の導入口（１１）に予め直径０．６ｍｍの小穴を、排出口（８）にあたる位置に予め直径２ｍｍの小穴を、機械的加工手段を用いて設けた厚さ１ｍｍで７０ｍｍ×２０ｍｍのガラス製のカバー体を実施例１と同様に熱接合し製作した。
【００６８】
次に微小流路構造体をホルダーで保持し、実施例１と同様な方法で、微小液滴を生成するための分散相にモノマー（スチレン）、ジビニルベンゼン、酢酸ブチル及び過酸化ベンゾイルの混合溶液を、連続相にポリビニルアルコール３％水溶液をマイクロシリンジに注入し、マイクロシリンジポンプで送液を行って微小液滴を生成した。送液速度は分散相は６μｌ／ｍｉｎ、連続相は１５μｌ／ｍｉｎである。流速が共に安定した状態で、微小流路構造体の分散相及び連続相が交わる交差部にて微小液滴の生成が観察された。生成された微小液滴を観察すると図４７に示すように、図３及び図４に示した微小液滴（３４）がせん断により形成される瞬間に生じる尾引き（３１）の現象は実質上観察されなかった。また、生成した微小液滴は、平均粒径１１８．２μｍ、粒径の分散度を示すＣＶ値（％）は４．８％であり、粒径分散度が５％未満の極めて均一な微小液滴であった。この実施例４において、平均粒径１１８．２μｍの約３０％以下、すなわち、粒径約３５μｍ以下の第１種準微小液滴は実質的に観察されなかった。さらに、粒径１０μｍ未満の第２種準微小液滴も実質的に観察されなかった。
【００６９】
本実施例４で示すように、連続相導入流路、分散相導入流路とを微小流路とし、排出流路の途中まで微小流路とし、生成した微小液滴に微小液滴を取り囲む連続相との界面張力から生じるせん断応力と流路の内壁のせん断応力が生じて、排出流路で微小液滴が分解する前に排出流路の幅と深さを生成する微小液滴に比べて十分大きく（例えば約２倍以上に）し、なおかつ、連続相導入流路と分散相導入流路の交差部直後の排出流路において、分散相導入流路側の排出流路の壁面に突起を形成することで、微小液滴が連続相と流路の内壁のせん断でせん断されるときに生じる微小液滴の尾引きを抑えることができたため、前述した実施例１〜３及び後述する比較例１よりも分散度が非常に良くなっていることから、生成した微小液滴に微小液滴を取り囲む連続相との界面張力から生じるせん断応力と流路の内壁のせん断応力がはたらいて、微小液滴が分解する前に排出口から微小液滴を連続相とともに排出し、さらに連続相導入流路と分散相導入流路の交差部直後の排出流路において、分散相導入流路側の排出流路の壁面に突起を形成することで、微小液滴が連続相と流路の内壁のせん断でせん断されるときに生じる微小液滴の尾引きを抑えることができたため、平均粒径の２０〜３０％程度以下の第１種準微小液滴及び粒径１０％未満の第２種準微小液滴の生成を抑えることができ、粒径分散度を５％未満に大きく向上させることができるようになった。
【比較例】
【００７０】
本発明の比較例における微小流路を図４９に示す。微小流路は７０ｍｍ×４０ｍｍ×１ｔ（厚さ）のパイレックス（登録商標）ガラス製の基板（１）上に、微小流路に相当する連続相導入流路（３）、分散相導入流路（５）及び排出流路（７）の幅がいずれも２００μｍ、深さ１００μｍで、連続相導入流路と分散相導入流路とが４４°の角度にて交わる交差部（６）を持ったＹ字形状の流路を形成した。排出流路の長さは３０ｍｍである。
【００７１】
なお微小流路は、一般的なフォトリソグラフィーとウエットエッチングにより形成し、この流路が形成されたガラス基板の流路を有する面に、流路の導入口（１１）と排出口（８）にあたる位置に予め直径０．６ｍｍの小穴を、機械的加工手段を用いて設けた厚さ１ｍｍで７０ｍｍ×２０ｍｍのガラス製のカバー体を実施例１と同様に熱接合し製作した。  次に微小流路構造体をホルダーで保持し、実施例１と同様な方法で、微小液滴を生成するための分散相にモノマー（スチレン）、ジビニルベンゼン、酢酸ブチル及び過酸化ベンゾイルの混合溶液を、連続相にポリビニルアルコール３％水溶液をマイクロシリンジに注入し、マイクロシリンジポンプで送液を行って微小液滴を生成した。送液速度は分散相は１μｌ／ｍｉｎ、連続相は１５μｌ／ｍｉｎである。流速が共に安定した状態で、微小流路構造体の分散相及び連続相が交わる交差部にて微小液滴の生成が観察された。生成された微小液滴を観察すると、図５０に示すように、連続相導入流路と分散相導入流路の交差部から約４ｍｍを過ぎた位置から、微小液滴の後部が崩れはじめ、微小液滴が分解していく様子が観察された。その結果、平均粒径８９．５μｍ、粒径の分散度を示すＣＶ値（％）は２２．５％であり、粒径分散度が２０％以上の比較的不均一な粒径の微小液滴であった。
【実施例５】
【００７２】
本発明の第５の実施例における微小流路を図４４に示す。微小流路は７０ｍｍ×４０ｍｍ×１ｔ（厚さ）のパイレックス（登録商標）ガラス製の基板（１）上に、微小流路に相当する連続相導入流路（３）、分散相導入流路（５）及び排出流路（７）の幅がいずれも２００μｍ、深さ３００μｍで、連続相導入流路と分散相導入流路とが４４°の角度にて交わる交差部（６）を持ったＹ字形状の流路と、連続相導入流路と分散相導入流路とが２２°の角度にて交わる交差部（６）を持ったＹ字形状の流路の２本の微小流路を形成した。従って本実施例は、実施例２において、連続相導入流路と分散相導入流路の交差部における角度を変えた場合の例である。
【００７３】
なお微小流路は、一般的なフォトリソグラフィーとドライエッチングにより形成し、この流路が形成されたガラス基板の流路を有する面に、流路の導入口（１１）と排出口（８）にあたる位置に予め直径０．６ｍｍの小穴を、機械的加工手段を用いて設けた厚さ１ｍｍで７０ｍｍ×２０ｍｍのガラス製のカバー体を実施例１と同様に熱接合し製作した。
【００７４】
次に微小流路構造体をホルダーで保持し、実施例１と同様な方法で、微小液滴を生成するための分散相にモノマー（スチレン）、ジビニルベンゼン、酢酸ブチル及び過酸化ベンゾイルの混合溶液を、連続相にポリビニルアルコール３％水溶液をマイクロシリンジに注入し、マイクロシリンジポンプで送液を行って微小液滴を生成した。送液速度は分散相は１μｌ／ｍｉｎ、連続相は１５μｌ／ｍｉｎである。流速が共に安定した状態で、微小流路構造体の分散相及び連続相が交わる交差部にて微小液滴の生成が観察された。生成された微小液滴を観察すると、交差部が２２°の角度で交わる場合は、平均粒径１１０．５μｍ、粒径の分散度を示すＣＶ値（％）は８．７％であり、交差部が４４°の角度で交わる場合は、平均粒径８７．８μｍ、粒径の分散度を示すＣＶ値（％）は８．９％であり、いずれも粒径分散度が１０％未満の極めて均一な微小液滴であった。
【００７５】
本実施例５で示すように、分散相及び連続相の送液速度の条件を変えることなく、分散相導入流路と連続相導入流路の交差部の角度を変えることで粒径をコントロールすることが可能であることがわかる。
【図面の簡単な説明】
【００７６】
【図１】従来の微小粒子を生成する微小流路を示す概略図である。
【図２】図１の従来の微小粒子を生成する微小流路中のＡ−Ａ’断面図である。
【図３】微小液滴が生成されるとき及び生成された後の状態を示す概念図であり、微小液滴の平均粒径が流路の幅または深さに対して大きい場合で、微小液滴が生成されるときに尾引きを生じ、連続相と流路の内壁のせん断応力によって微小液滴の後部が次第に崩れてくる様子を示した概念図である。
【図４】微小液滴が生成されるとき及び生成された後の状態を示す概念図であり、微小液滴の平均粒径が流路の幅または深さに対して小さい場合で、微小液滴が生成されるときに尾引きを生じ、連続相のせん断応力によって微小液滴の後部が次第に崩れてくる様子を示した概念図である。
【図５】微小液滴が生成される時と生成された後の状態を示す概念図であり、微小液滴の平均粒径が流路の幅または深さに対して小さくかつ液滴生成時に流路の内径を絞り、さらに連続相のせん断応力によって微小液滴の後部が次第に崩れる前に流路の幅と深さを大きくした場合で、微小液滴が生成されるときに尾引きが発生せず、微小液滴が崩れない様子を示した概念図である。
【図６】流路の交差部近傍において、分散相を連続相と流路の内壁によるせん断力でせん断して微小粒子を形成する方法を示す概念図である。
【図７】流路の交差部近傍において両側の連続相が中央の分散相を挟み込むようにして、分散相を前記両側の連続相と流路の上下の内壁とのせん断力でせん断して微小粒子を形成する方法を示す概念図である。
【図８】流路の交差部近傍において中央の連続相が両側の分散を前記連続相と流路の内壁のせん断力でせん断して微小粒子を形成する方法を示す概念図である。
【図９】流路の交差部近傍において直線状に一方の側より分散相を、もう一方の側より連続相を導入し、分散相を連続相と流路の内壁のせん断力でせん断して微小粒子を生成し、任意の方向へ排出させる方法を示す概念図である。
【図１０】分散相を２液の２相層流とした場合に、流路の交差部近傍において分散相を前記連続相と流路の内壁でせん断力して微小粒子を形成する方法を示す概念図である。
【図１１】分散相が２液を反応させた反応液として、流路の交差部近傍において分散相を前記連続相と流路の内壁でせん断力して微小粒子を形成する方法を示す概念図である。
【図１２】分散相と連続相が２液を反応させた反応液として、流路の交差部近傍において分散相を前記連続相と流路の内壁でせん断力して微小粒子を形成する方法を示す概念図である。
【図１３】分散相が４液からなる４相層流として、流路の交差部近傍において分散相を前記連続相と流路の内壁でせん断力して微小粒子を形成する方法を示す概念図である。
【図１４】外部に光照射手段を設け、光照射により微小粒子を硬化させる方法を示した概略図である。
【図１５】マスクを使って流路への光照射により微小粒子を硬化させる方法を示した概略図である。
【図１６】外部に加熱手段を設け、加熱により微小粒子を硬化させる方法を示した概略図である。
【図１７】微小流路構造体内に加熱手段を設け、加熱により微小粒子を硬化させる方法を示した概略図である。
【図１８】流路幅と流路深さが生成した微小液滴の平均粒子径よりも十分大きい流路の場合の微小粒子の生成の様子を示した概念図である。
【図１９】図１８における流路のＢ−Ｂ’断面図である。
【図２０】連続相導入流路及び排出流路がマイクロチャンネルでない場合の微小粒子の生成の様子を示した概念図である。
【図２１】図２０における流路のＣ−Ｃ’断面図である。
【図２２】図２０における流路のＤ−Ｄ’断面図である。
【図２３】分散相と連続相とが交わる交差部より排出口に至る排出流路の深さ及び／または幅が、分散相が流れる流路の深さ及び／または幅よりも大きくした場合の微小粒子の生成を示した概念図である。
【図２４】図２３における流路のＥ−Ｅ’断面図である。
【図２５】図２３における流路のＦ−Ｆ’断面図である。
【図２６】排出流路の深さ及び／または幅が途中から大きくなる場合の微小粒子の生成を示した概念図であり、排出流路の深さ及び／または幅が大きくなる位置が、生成した微小液滴が前記微小液滴の後部が崩れはじめてくる位置よりも分散相と連続相とが交わる交差部により離れた位置にある場合の微小粒子の生成を示した概念図であり、図２６中の２本の補助線（破線）は図２７の補助線（破線）に対応するものである。
【図２７】排出流路の深さ及び／または幅が途中から大きくなる場合の微小粒子の生成を示した概念図であり、分散相と連続相とが交わる交差部により近い位置にある場合の微小粒子の生成を示した概念図であり、図２７中の２本の補助線（破線）は図２６の補助線（破線）に対応するものである。
【図２８】流路の底面、上面、側面のいずれか１面あるいは２面以上から１以上の突起を形成した微小流路構造の例を示した概念図である。
【図２９】図２８の交差部６近傍の拡大図であり、流路の底面から１以上の突起を形成した微小流路構造の例を示した概念図である。
【図３０】図２９における流路のＧ−Ｇ’断面図である。
【図３１】図２８の交差部６近傍の拡大図であり、流路の上面から１以上の突起を形成した微小流路構造の例を示した概念図である。
【図３２】図３１における流路のＨ−Ｈ’断面図である。
【図３３】図２８の交差部６近傍の拡大図であり、流路の底面及び側面から１以上の突起を形成した微小流路構造の例を示した概念図である。
【図３４】図３３における流路のＪ−Ｊ’断面図である。
【図３５】図２８の交差部６近傍の拡大図であり、流路の底面、上面、側面から１以上の突起を形成した微小流路構造の例を示した概念図である。
【図３６】図３５における流路のＫ−Ｋ’断面図である。
【図３７】第１の実施例における微小流路を示す概念図である。
【図３８】図３７における流路のＬ−Ｌ’断面図である。
【図３９】図３７における流路のＭ−Ｍ’断面図である。
【図４０】第１の実施例における微小流路構造体を示す概念図である。
【図４１】第１の実施例における微小液滴製造方法について説明した図である。
【図４２】第１の実施例において観察された微小液滴の生成の様子を示す図である。
【図４３】第１の実施例において生成された微小液滴である。
【図４４】実施例５における微小流路を示す概念図である。
【図４５】実施例２における微小流路を示す概念図である。
【図４６】実施例４における微小流路を示す概念図である。
【図４７】図４６の流路中の交差部６近傍の拡大図である。
【図４８】実施例３における微小流路を示す概念図である。
【図４９】比較例における微小流路を示す概念図である。
【図５０】図４９の流路中の交差部６近傍の拡大図であり、微小液滴の生成の様子を示す図である。
【図５１】流路を有する基板を立体的に重ねあわせて構成した微小流路構造体の例である。
【図５２】図５１の微小流路構造体中のＯ−Ｏ’断面図である。
【図５３】図５１の微小流路構造体中のＰ−Ｐ’断面図である。
【符号の説明】
【００７７】
１：基板
２：連続相導入口
３：連続相導入流路
４：分散相導入口
５：分散相導入流路
６：交差部
７：排出流路
８：排出口
９：微小流路の幅
１０：連続相
１１：導入口
１２：第１種準微小液滴
１３：第２種準微小液滴
１４：微小液滴の後部が崩れはじめてくる位置
１５：分散相
１６：微小流路
１７：微小粒子
１８：微小粒子の直径
１９：微小流路構造体
２０：光照射スポット
２１：光照射
２２：マスク
２３：ホルダー
２４：流路の深さ及び／または幅が大きくなる位置
２５：流路の内壁
２６：ビーカー
２７：テフロン（登録商標）チューブ
２８：ヒーター
２９：共通流路
３０：カバー体
３１：尾引き
３２：上カバー体
３３：下カバー体
３４：微小液滴
３５：流路
３６：フィレットジョイント
３７：マイクロシリンジポンプ
３８：マイクロシリンジ
３９：流路幅
４０：流路深さ
【図１】
2005144356.tif 000002
【図２】
2005144356.tif 000003
【図３】
2005144356.tif 000004
【図４】
2005144356.tif 000005
【図５】
2005144356.tif 000006
【図６】
2005144356.tif 000007
【図７】
2005144356.tif 000008
【図８】
2005144356.tif 000009
【図９】
2005144356.tif 000010
【図１０】
2005144356.tif 000011
【図１１】
2005144356.tif 000012
【図１２】
2005144356.tif 000013
【図１３】
2005144356.tif 000014
【図１４】
2005144356.tif 000015
【図１５】
2005144356.tif 000016
【図１６】
2005144356.tif 000017
【図１７】
2005144356.tif 000018
【図１８】
2005144356.tif 000019
【図１９】
2005144356.tif 000020
【図２０】
2005144356.tif 000021
【図２１】
2005144356.tif 000022
【図２２】
2005144356.tif 000023
【図２３】
2005144356.tif 000024
【図２４】
2005144356.tif 000025
【図２５】
2005144356.tif 000026
【図２６】
2005144356.tif 000027
【図２７】
2005144356.tif 000028
【図２８】
2005144356.tif 000029
【図２９】
2005144356.tif 000030
【図３０】
2005144356.tif 000031
【図３１】
2005144356.tif 000032
【図３２】
2005144356.tif 000033
【図３３】
2005144356.tif 000034
【図３４】
2005144356.tif 000035
【図３５】
2005144356.tif 000036
【図３６】
2005144356.tif 000037
【図３７】
2005144356.tif 000038
【図３８】
2005144356.tif 000039
【図３９】
2005144356.tif 000040
【図４０】
2005144356.tif 000041
【図４１】
2005144356.tif 000042
【図４２】
2005144356.tif 000043
【図４３】
2005144356.tif 000044
【図４４】
2005144356.tif 000045
【図４５】
2005144356.tif 000046
【図４６】
2005144356.tif 000047
【図４７】
2005144356.tif 000048
【図４８】
2005144356.tif 000049
【図４９】
2005144356.tif 000050
【図５０】
2005144356.tif 000051
【図５１】
2005144356.tif 000052
【図５２】
2005144356.tif 000053
【図５３】
2005144356.tif 000054